(57)【特許請求の範囲】
【請求項１】
伸縮性基布１と巻縮数が不織布の状態で１０個／２．５４ｃｍ（１０個／インチ）以上である高巻縮綿からなる不織布２と伸縮性のカバー３からなり、伸縮性基布１〜不織布２〜カバー３が順に積層されていることを特徴とする伸縮性バンソウコウ。
【請求項２】
伸縮性基布がエラストマー不織布である請求項１記載の伸縮性バンソウコウ。
【発明の詳細な説明】
【０００１】
【発明の属する技術分野】
本発明は救急バンソウコウおよびサージカルバンド等のバンソウコウ類に関する。
【０００２】
【従来の技術】
従来の救急バンソウコウは基布に塩ビのフィルムを使用した物が多い。塩ビのフィルムは伸縮性に乏しく、通気性も悪い。伸縮性に乏しいため、指等の関節部に使用すると突っ張り、指が曲げ難くなる欠点があった。また、通気性が悪いためにムレ易く、バンソウコウを剥がした時に肌が白くなっている。通気性を改良する目的でフィルムに穴を開けている例もあるが、効果は殆どない。
【０００３】
このような用途に、伸縮性の不織布を基布に使う事も既に提案されている。特開平７−５２３２６号公報にはこの伸縮性の不織布を基布に使用した例が記載されている。伸縮性の不織布は鐘紡（株）から商標名「エスパンシオーネ」が市販されている。これはポリウレタンのメルトブロー不織布であり、縦横共に３００％以上の伸度があり、５０％伸長回復率は８５％以上ある。この不織布は伸縮性も大きく、通気性も大きいので、この基布自体は上記の欠点は解消されている。
【０００４】
しかし、基布の上に置く布の伸縮性が不足すると全体としてその部分の伸縮性が著しく阻害される。さらには、不織布の上のカバーの伸縮性が不足しても同様なことが発生してしまう。上記の提案では基布の上に不織布を置く記載はなく、編み地が伸縮性があり、適当だと記載されている。しかし編地にくらべて不織布は密度が小さいため上記目的には不織布が好ましい。けれども不織布はルーズな組織であり、伸縮性に富んでいるように見られ勝ちであるが、一般的には編み地より伸縮性に劣っている。そのため不織布を上記目的に使用するのは困難であった。
【０００５】
【発明が解決しようとする課題】
本発明の目的は全体として伸縮性が大きく、指関節部分等に使用しても突っ張り感の少ない伸縮性バンソウコウを安価に提供するにある。
【０００６】
【課題を解決するための手段】
本発明者らは課題を解決するため、積層する不織布２およびカバー３について研究を行い、本発明の完成に至った。本発明の伸縮性バンソウコウは伸縮性基布１と高巻縮綿からなる不織布２と伸縮性のカバー３からなることを特徴とする伸縮性バンソウコウである。
【０００７】
本発明に用いる伸縮性基布１としては伸縮性の不織布および編物があり、その目付けは大き過ぎると経済的に好ましくない。また、小さすぎると必要な伸長応力が得られない。用途により異なるが適宜選択する必要がある。この伸縮性基布の１例としてポリウレタン不織布がある。このポリウレタン不織布としては例えば鐘紡（株）製の商標名「エスパンシオーネ」がある。この不織布は主として伸長応力の向上のため用いられ，目付けが１５ｇ／ｍ2 以上あれば５０％伸長応力を２５ｇ／cm以上にすることができ、目的を達する。破断強力から２０ｇ／ｍ2 以上がより好ましい。
【０００８】
ポリウレタン不織布の替わりに他のエラストマー、例えばポリブチレンテレフタレートとポリブタンジオールのブロックコポリマーおよびこの変性物、からなる不織布を基布として用いることもできる。この場合、目付けが２０ｇ／ｍ2 以上あれば５０％伸長応力を２５ｇ／cm以上にすることができる。
【０００９】
この様に、伸縮性基布に用いる不織布、及び編織物の材料は例えばジフェニルメタン・ジイソシアネートやトリレン・ジイソシアネートのジイソシアネートとエステル、エーテル、カーボネート系ポリオールとブタンジオール等の鎖伸長剤からなるポリウレタンや、ポリエチレンオキサイドとポリエチレンテレフタレートのブロック共重合体等のエステル系エラストマーや、天然ゴム等のゴム類が選択できる。しかし、伸縮回復性の点ではポリウレタンがよい。現在では、上記ポリウレタン不織布「エスパンシオーネ」が安定して工業生産されているため、入手し易い。
【００１０】
不織布２の原綿に捲縮性の高い綿を用いると伸縮性が増大するので好ましい。巻縮性の高い綿はサイドバイサイド型の複合繊維等があり、ポリエステル繊維ではポリエチレンテレフタレートとそのイソフタレート変成物との複合繊維、メタソウヂウムスルホン酸フタレート変成物との複合繊維等がある。例えば鐘紡（株）製の「エスパンディ」等がある。
【００１１】
この繊維の巻縮数は沸騰水で発現させると４０個／２．５４ｃｍ（４０個／インチ）以上になる。しかし、実際には不織布にすると発現数は抑制される。この発現数は繊維の相互の絡みとも大きく関連する。絡みが多くなり、拘束力が大きくなると減少する。
【００１２】
この不織布の製法は一般的なニードルパンチング法で製造することが出来る。クロスレイでもパラレルウエッブでも良いが、目付の均一な、大きい不織布にはクロスレイが適している。この不織布の目付けは２０ｇ／ｍ2 以上あれば支障なく使用できる。ウエッブは熱処理により巻縮が発現される。この発現は綿をフリーな状態で発現させた場合より、巻縮数は少なくなる。巻縮数が少なくなると、不織布の伸縮性は低下する。これは繊維間の拘束により発現が抑制されるためである。
【００１３】
本発明に使用する不織布２は不織布の状態で巻縮数が１０個／２．５４ｃｍ（１０個／インチ）以上である。巻縮数が不足すると伸縮性が不足する。巻縮数の測定は不織布状態のままでＳＥＭにより写真撮影を行い、巻縮数を測定し、求めた。
【００１４】
伸縮性基布１には粘着剤が塗布される。塗布する方法は特に限定しないが、フィルムを形成する方法は通気性を阻害するので好ましくない。スプレー法、ナイフコーティング法等があるがこれらのみに限定する物ではない。
【００１５】
粘着剤はアクリル樹脂系の接着剤が一般に多く使用される。例えばアクリル酸２ーエチルヘキシルとアクリル酸ブチルの共重合物が多い。その比率は２０：８０〜４０：６０が重量比で多く使用される。粘着剤はポリシロキサン系の物もあるが、粘着力が劣るため、アクリル系の接着剤と併用することが好ましい。塗布量は５〜４０ミクロンの厚さに塗布されることが多い。
【００１６】
また、伸縮性基布１は撥水剤により撥水性を付与されることがある。撥水剤としてはフッ素系の撥水剤があり、例えば旭硝子（株）製のアサヒガードＡＧ７３０、大日本インキ化学工業（株）製のディックガードＸー１０（商品名）がある。撥水剤の付着量は０．５〜１０ｇ／ｍ2 程度が好ましい。
【００１７】
上記の本発明の伸縮性基布１は染色することも可能であり、一般的な浸染、プリントができる。また、原着伸縮性基布１を用いることもできる。さらには、抗菌剤を混合した伸縮性基布や編物を用いることにより、抗菌性能を付与することもできる。
【００１８】
カバーに使用する素材は伸縮性のある織り編み物が良い。中では織物は伸縮性を付与するため、スパンデックス等の伸縮性のある素材を使用し、変わり織りをする必要がある。従って、経済的には不利である。一方、編み物は一般的な物で十分な伸縮性を編み組織のゆとりとして保持している。従って、経済的には有利である。一般的には縦編み、例えばトリコット等、は伸縮性が１方向に限定されるように思われるが、仕上げで幅入れ、オーバーフィードを十分に行えば２方向に伸縮性を保持させることができる。もちろん、丸編み等の横編みは編み組織として２方向に伸縮性を保持している。
【００１９】
カバーの素材はニットであれば特に限定する必要はなく、合成繊維、再生繊維、天然繊維、及びこれらの混紡品、混繊品、交編品を使用することができる。一般的にはコットンが好ましい。伸縮性のある不織布、例えば「エスパンシオーネ」等もカバーに使用できるが、経済的に比較検討する必要がある。
【００２０】
【発明の効果】
本発明の伸縮性救急バンソウコウはガーゼ部分（不織布２）の伸縮性が優れているため、救急バンソウコウ全体の伸縮性に優れている。従って、指の関節部分等に使用しても突っ張らず曲げ伸ばしが自由に抵抗なく行える。また、伸縮性基布が不織布からなる場合には通気性に優れ、ムレることがない。
【００２１】
【実施例】
さらに詳細は実施例にて説明する。伸縮性バンソウコウや不織布等の伸縮性等の測定はＪＩＳの編物、芯地の不織布の規格に準じて測定した。
【００２２】
実施例１
鐘紡（株）製サイドバイサイド型高巻縮ポリエステル綿「エスパンディ」ＳＤ２ｄ、５１mmをカードに掛け、クロスレイウエッブを作成し、軽くニードルパンチングし、１５０℃の熱風乾燥機でフリーで収縮させ、巻縮を発現させ目付け２５ｇ／ｍ２の不織布２を製造した。この不織布の綿をＳＥＭで巻縮数を測定した結果、巻縮数は２１．３個／２．５４ｃｍ（２１．３個／インチ）であった。この不織布の５０％伸長回復率は８３％であった。
【００２３】
鐘紡（株）製ポリウレタンメルトブロー不織布「エスパンシオーネ」目付け７５ｇ／ｍ2 を伸縮性基布１として使用し、アクリル系の接着剤を４０ミクロン厚さに塗布した。この引っ張り伸度は縦、横ともに４００％以上、５０％伸縮回復率は８９％であった。
【００２４】
次に縦に６６％、横に１２３％伸びがある目付４０ｇ／ｍ2 のナイロントリコットをカバー３に使用し、図１の通りこれらと離形紙を積層し、本発明の伸縮性バンソウコウを製造した。
【００２５】
この伸縮性バンソウコウは５０％伸長によっても均一に伸長され、不織布２の部分が伸び難いことはなかった。また、５０％伸縮回復率は８９％と不織布２の影響は認められなかった。
【００２６】
着用試験を人指し指の第２関節で行ったが、指の曲げ伸ばしに対する違和感が殆ど感じなかった。また、８時間着用した後、ムレの有無を確認したが、全く何ら変化はなく、通気性が優れていることが分かった。
【００２７】
実施例２
実施例１と同様にして熱風乾燥機の熱処理温度のみを変化させ、不織布２の巻縮発現数を変化させ、伸縮性バンソウコウを製造し、その伸縮性を伸縮回復率と着用性で比較した。結果を表１に示した。
【００２８】
【表１】
0003834090.tif 000002
【００２９】
実施例３
実施例１と同様にして伸縮性基布１を４０ミクロン厚さの透湿性ポリウレタンフィルムにのみ変更し、本発明の伸縮性バンソウコウを製造した。この救急バンソウコウは５０％伸長によっても均一に伸長され、不織布２の部分が伸び難いことはなかった。また、５０％伸縮回復率は９２％と不織布２の影響は認められなかった。
【００３０】
着用試験を人指し指の第２関節で行ったが、指の曲げ伸ばしに対する違和感が殆ど感じなかった。また、８時間着用した後、ムレの有無を確認したが、透湿性フィルムにも拘わらず、皮膚が少し白くなり、ムレが発生していた。
【図面の簡単な説明】
【図１】    伸縮性バンソウコウの断面図の一例
【図２】    離形紙を剥がした状態を示す平面図
【符号の説明】
１  伸縮性基布
２  不織布
３  カバー
４  離形紙
【図１】
0003834090.tif 000003
【図２】
0003834090.tif 000004